(57)【要約】【課題】環境水域の保全を図りつつ、乳液作製時の溶解性が良好で、乳液の泡立ちが少なく、延伸時の糸切れの発生が少ない合成短繊維用処理剤、かかる合成短繊維用処理剤を用いたポリエステル系短繊維及びかかる合成短繊維用処理剤を用いるポリエステル系短繊維の製造方法を提供する。【解決手段】特定のグリセライド誘導体を含有し、且つＰ元素の含有量が０．５質量％以下である合成短繊維用処理剤を用いた。【選択図】なし【特許請求の範囲】
【請求項１】
下記のグリセライド誘導体を含有し、且つＰ元素の含有量が０．５質量％以下であることを特徴とする合成短繊維用処理剤。
グリセライド誘導体：下記のグリセライド１モルに対しエチレンオキサイド又はエチレンオキサイドとプロピレンオキサイドとが、エチレンオキサイド／プロピレンオキサイド＝１０／９０〜１００／０（モル比）の割合で合計５〜６０モル付加している化合物
グリセライド：グリセリンと脂肪酸とのエステル化合物であり、該脂肪酸１分子中の全炭素数が８〜３２であり、該脂肪酸１分子中に含まれる不飽和結合の数が０〜３個であって、該脂肪酸１分子中に含まれる水酸基の数が０〜２個であるエステル化合物
【請求項２】
グリセライド誘導体を５０質量％以上含有する請求項１記載の合成短繊維用処理剤。
【請求項３】
更に下記の界面活性剤を含有し、グリセライド誘導体を７０〜９９質量％及び下記の界面活性剤を１〜３０質量％（合計１００質量％）の割合で含有して成る請求項１記載の合成短繊維用処理剤。
界面活性剤：アニオン界面活性剤及び／又はカチオン界面活性剤
【請求項４】
界面活性剤が、スルホン酸アルカリ金属塩及び／又は脂肪酸アルカリ金属塩である請求項３記載の合成短繊維用処理剤。
【請求項５】
請求項１〜４のいずれか一つの項記載の合成短繊維用処理剤が付着していることを特徴とするポリエステル系短繊維。
【請求項６】
請求項１〜４のいずれか一つの項記載の合成短繊維用処理剤を紡糸工程及び／又は延伸工程でポリエステル系繊維に対し０．０１〜０．５質量％の割合で付着させ、延伸工程の後で該ポリエステル系繊維を裁断してポリエステル系短繊維を得ることを特徴とするポリエステル系短繊維の製造方法。
【発明の詳細な説明】
【技術分野】
【０００１】
本発明は、合成短繊維用処理剤、ポリエステル系短繊維及びポリエステル系短繊維の製造方法に関する。
【背景技術】
【０００２】
従来、合成短繊維用処理剤として、有機リン酸エステルを必須成分として含有するものが用いられている（例えば、特許文献１〜３参照）。しかし、これら従来の合成短繊維用処理剤には、これらに含まれる有機リン酸エステルに起因して、環境水域の富栄養化を招き、水質を悪化させるという問題があることに加えて、乳液作製時の溶解性が悪いため均一な乳液の作製が難しく、また延伸工程にて乳液が泡立ち易く、更に延伸時に糸切れが発生し易いという問題がある。
【先行技術文献】
【特許文献】
【０００３】
【特許文献１】特開２０１６−６５３２２号公報
【特許文献２】特開２０１２−２２９５０６号公報
【特許文献３】特開平１０−２１２６５４号公報
【発明の概要】
【発明が解決しようとする課題】
【０００４】
本発明が解決しようとする課題は、環境水域の保全を図りつつ、乳液作製時の溶解性が良好で、乳液の泡立ちが少なく、延伸時の糸切れの発生が少ない合成短繊維用処理剤、かかる合成短繊維用処理剤を用いたポリエステル系短繊維及びかかる合成短繊維用処理剤を用いるポリエステル系短繊維の製造方法を提供する処にある。
【課題を解決するための手段】
【０００５】
本発明者らは、前記の課題を解決するべく研究した結果、特定のグリセライド誘導体を含有し、且つＰ元素の含有量が０．５質量％以下である合成短繊維用処理剤を用いることが正しく好適であることを見出した。
【０００６】
すなわち本発明は、下記のグリセライド誘導体を含有し、且つＰ元素の含有量が０．５質量％以下である合成短繊維用処理剤に係る。また本発明は、かかる合成短繊維用処理剤が付着しているポリエステル系短繊維及びかかるポリエステル系短繊維の製造方法に係る。
【０００７】
グリセライド誘導体：下記のグリセライド１モルに対しエチレンオキサイド又はエチレンオキサイドとプロピレンオキサイドとが、エチレンオキサイド／プロピレンオキサイド＝１０／９０〜１００／０（モル比）の割合で合計５〜６０モル付加している化合物
【０００８】
グリセライド：グリセリンと脂肪酸とのエステル化合物であり、該脂肪酸１分子中の全炭素数が８〜３２であり、該脂肪酸１分子中に含まれる不飽和結合の数が０〜３個であって、該脂肪酸１分子中に含まれる水酸基の数が０〜２個であるエステル化合物
【０００９】
先ず、本発明に係る合成短繊維用処理剤（以下、本発明の処理剤という）について説明する。本発明の処理剤は、前記のグリセライド誘導体を含有し、且つＰ元素の含有量が０．５質量％以下のものである。
【００１０】
本発明の処理剤において、Ｐ元素の含有量は、ＩＣＰ発光分析測定法により測定して求めることができる。
【００１１】
本発明の処理剤に供するグリセライド誘導体は、グリセライド１モルに対しエチレンオキサイド又はエチレンオキサイドとプロピレンオキサイドとが、エチレンオキサイド／プロピレンオキサイド＝１０／９０〜１００／０（モル比）の割合で合計５〜６０モル付加している化合物である。エチレンオキサイド／プロピレンオキサイドのモル比率は前記の範囲内であればよいが、４５／６５〜１００／０（モル比）のものが好ましい。付加形態には特に制限はなく、ブロック付加、ランダム付加のいずれでもよい。また製造方法は特に限定されるものではない。
【００１２】
グリセライドは、グリセリンと脂肪酸とのエステル化合物であり、該脂肪酸１分子中の全炭素数が８〜３２であり、該脂肪酸１分子中に含まれる不飽和結合の数が０〜３個であって、該脂肪酸１分子中に含まれる水酸基の数が０〜２個であるエステル化合物である。グリセライドを形成することとなる脂肪酸としては、ラウリン酸、ミリスチン酸、パルミチン酸、ステアリン酸、アラキジン酸、ベヘン酸、リグノセリン酸、セロチン酸、モンタン酸、メリシン酸、パルミトレイン酸、オレイン酸、エルカ酸、リノール酸、リノレン酸、リシノレイン酸等が挙げられるが、なかでもミリスチン酸、パルミチン酸、ステアリン酸、アラキジン酸、ベヘン酸、リグノセリン酸、パルミトレイン酸、オレイン酸、エルカ酸、リノール酸、リノレン酸、リシノレイン酸等の該脂肪酸１分子中の全炭素数が１４〜２４であり、該脂肪酸１分子中に含まれる不飽和結合の数が０〜１個であって、該脂肪酸１分子中に含まれる水酸基の数が０〜１個であるものが好ましい。
【００１３】
本発明の処理剤において、グリセライド誘導体の含有量に特に制限はないが、全体の５０質量％以上含有するものが好ましい。
【００１４】
本発明の処理剤としては、更にアニオン界面活性剤及び／又はカチオン界面活性剤を含有し、グリセライド誘導体を７０〜９９質量％及びかかる界面活性剤を１〜３０質量％（合計１００質量％）の割合で含有して成るものが好ましく、界面活性剤がスルホン酸アルカリ金属塩及び／又は脂肪酸アルカリ金属塩であるものがより好ましい。
【００１５】
具体的にアニオン界面活性剤としては、ドデシルスルホン酸ナトリウム、ドデシルベンゼンスルホン酸ナトリウム、ラウリン酸カリウム、オレイン酸カリウム、ドデセニルコハク酸カリウム等が挙げられ、またカチオン界面活性剤としては、ラウリルトリメチルアンモニウムクロライド、セチルトリメチルアンモニウムクロライド、ステアリルトリメチルアンモニウムクロライド、ベヘニルトリメチルアンモニウムクロライド、ジデシルジメチルアンモニウムクロライド等が挙げられる。
【００１６】
本発明の処理剤には、グリセライド誘導体以外の非イオン界面活性剤を用いることができ、その具体例としては、ポリオキシエチレンラウリルエーテル、ポリオキシエチレンラウリルエステル、ソルビタンエステル等が挙げられるが、その使用量は、本発明の効果を損なわない範囲とする。
【００１７】
次に本発明に係るポリエステル系短繊維（以下、本発明の短繊維という）について説明する。本発明の短繊維は、本発明の処理剤が付着しているポリエステル系短繊維である。本発明の短繊維としては、いずれも本発明の処理剤が付着しているポリエチレンテレフタレート短繊維、ポリトリメチレンテレフタレート短繊維等のポリエステル系短繊維が挙げられるが、なかでもポリエチレンテレフタレート短繊維が好ましい。
【００１８】
最後に本発明に係るポリエステル系短繊維の製造方法（以下、本発明の製造方法という）について説明する。本発明の製造方法は、本発明の処理剤を紡糸工程及び／又は延伸工程でポリエステル系繊維に対し０．０１〜０．５質量％の割合で付着させ、延伸工程の後で該ポリエステル系繊維を裁断してポリエステル系短繊維を得るポリエステル系短繊維の製造方法である。本発明の処理剤を付与する工程は、紡糸工程及び／又は延伸工程であるが、紡糸工程で付着させるのが好ましい。給油方法は、浸漬給油法、スプレー給油法、ローラー給油法、計量ポンプを用いたガイド給油法等のいずれでもよいが、浸漬給油法、スプレー給油法又はローラー給油法が好ましい。
【発明の効果】
【００１９】
本発明によると、環境水域の保全を図りつつ、乳液作製時の溶解性が良好で、乳液の泡立ちが少なく、延伸時の糸切れの発生が少ないという効果がある。
【実施例】
【００２０】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００２１】
試験区分１（グリセライド誘導体の合成）
・グリセライド誘導体（Ｇ−１）の合成
硬化ヒマシ油５００部及びフレーク状の水酸化カリウム３部を２Ｌオートクレーブ容器に仕込み、反応系内の窒素置換を行なった。次に反応系を１５５℃に加温して、エチレンオキサイド２６３部及びプロピレンオキサイド３３７部をランダムで徐々に圧入し、圧入終了後、１５５℃にて１時間熟成を行なった。熟成後、９０℃まで反応系を冷却し、８５％リン酸４部を加えて中和した。最後に濾過機にて濾過を行ない、実施例１のグリセライド誘導体（Ｇ−１）１１００部を得た。
【００２２】
・グリセライド誘導体（Ｇ−２〜Ｇ−９及びＧｒ−１〜Ｇｒ−３）の合成
グリセライド誘導体（Ｇ−１）の場合と同様にして、但し用いる原料の種類や仕込み量、またエチレンオキサイドやプロピレンオキサイドの仕込み量を変え、表１に記載のグリセライド誘導体（Ｇ−２〜Ｇ−９及びＧｒ−１〜Ｇｒ−３）を合成した。
【００２３】
【表１】
2018003174.tif 000002
【００２４】
表１において、
Ａｌ−１：グリセリン
Ａｌｒ−１：エチレングリコール
Ｆａ−１：１２-ヒドロキシステアリン酸
Ｆａ−２：リシノール酸
Ｆａ−３：オレイン酸
Ｆａ−４：リノール酸
Ｆａ−５：パルミチン酸
Ｆａ−６：ベヘニン酸
Ｆａｒ−１：テトラコンタン酸
ＥＯ：エチレンオキサイド
ＰＯ：プロピレンオキサイド
【００２５】
試験区分２（合成短繊維用処理剤の調製）
・実施例１
グリセライド誘導体（Ｇ−１）８０部及びドデシルスルホン酸ナトリウム（Ａ−１）を有効成分で１０部及びオレイン酸カリウム（Ａ−２）を有効成分で１０部、以上をビーカーへ入れ、更に有効成分が８０％になるようにイオン交換水を加え、プロペラで全体が均一になるまで撹拌し、実施例１の合成繊維用処理剤の水性液を調製した。
【００２６】
・実施例２〜実施例１８及び比較例１〜比較例５
実施例１の場合と同様にして、但し用いる原料や仕込み量を変え、表２に記載した実施例２〜実施例１８及び比較例１〜比較例５の合成短繊維用処理剤を調整した。
【００２７】
試験区分３（Ｐ元素濃度の測定方法）
Ｐ元素濃度の測定には、ＩＣＰ発光分析を用いた。具体的には、試験区分２で調製した合成繊維用処理剤を有効成分換算で０．１ｇ正確に量りとり、蒸留水で希釈して全重量を１００ｇとし、この希釈液をＩＣＰ発光分析に供した。定量は濃度既知の市販の標準サンプルとの強度値を比較することにより処理剤中に含まれるＰ元素濃度を求めた。
【００２８】
【表２】
2018003174.tif 000003
【００２９】
表２において、
Ｇ−１〜Ｇ−９，Ｇｒ−１〜Ｇｒ−３：試験区分１で合成したグリセライド誘導体等
Ａ−１：ドデシルスルホン酸ナトリウム
Ａ−２：オレイン酸カリウム
Ａ−３：ドデスルベンゼンスルホン酸ナトリウム
Ａ−４：ドデセニルコハク酸カリウム
Ｂ−１：ラウリルトリメチルアンモニウムクロライド
Ｃ−１：ドデシルアルコールエトキシレート（ｎ＝１０）
Ｒａ−１：ステアリルリン酸カリウム
【００３０】
試験区分４（合成短繊維用処理剤の評価）
・延伸時糸切れ防止性の評価
試験区分２で調整した各例の合成短繊維用処理剤の延伸時糸切れ防止性を評価する指標として、下記の振り子評価及び濡れ評価を用いた。
【００３１】
・振り子評価
各例の合成短繊維用処理剤を５％水溶液に希釈し、曽田式振り子型摩擦試験機（神鋼造機社製）に供して、接触面最大応力１１１ｋｇ／ｍｍ２、測定温度８０℃での摩擦係数を測定し、次の基準で評価した。
【００３２】
評価基準
◎：摩擦係数が０．１２０未満
○：摩擦係数が０．１２０以上０．１８０未満
×：摩擦係数が０．１８０以上
【００３３】
・濡れ評価
各例の合成短繊維処理剤を１％水溶液に希釈し、垂直板法表面張力測定装置（協和界面科学社製のＫＹＯＷＡ  ＣＢＶＰ  ＳＵＲＦＡＣＥ  ＴＥＮＳＩＯＮＭＥＴＥＲ）に供して、２０℃における静的表面張力を測定するという操作を５回行ない、その平均値を算出し、次の基準で評価した。
【００３４】
評価基準
◎：静的表面張力が３５．０ｍＮ／ｍ未満
○：静的表面張力が３５．０ｍＮ／ｍ以上５０．０ｍＮ／ｍ未満
×：静的表面張力が５０．０ｍＮ／ｍ以上
【００３５】
・泡立ちの評価
各例の合成短繊維処理剤を１％水溶液に希釈し、試験管に入れて１０秒間で２０回激しく振とうさせ、泡を目視判定し、次の基準で評価した。
【００３６】
評価基準
◎：殆ど泡が立たず、僅かな泡も直ちに消失する
○：少し泡がたつが、泡は徐々に消失する
×：泡立ちは激しいが、泡は徐々に消失する
××：泡立ちが激しく、泡切れも悪い
【００３７】
・乳液溶解性の評価
３０℃のイオン交換水をプロペラにて１５０ｒｐｍで撹拌下に各例の合成短繊維用処理剤を有効成分で５％の濃度になるように徐々に加えて溶解させた。この時の溶解性を目視にて観察し、次の基準で評価した。
【００３８】
評価基準
○：容易に溶解する
×：なかなか溶解しないが、時間を掛ければ溶解する
【００３９】
【表３】
2018003174.tif 000004
【００４０】
表３の結果からも明らかなように、本発明によれば、環境水域の保全を図りつつ、乳液作成時の溶解性が良好で、乳液の泡立ちが少なく、延伸時の糸切れの発生が少ないという効果がある。
【手続補正書】
【提出日】平成28年7月13日(2016.7.13)
【手続補正１】
【補正対象書類名】明細書
【補正対象項目名】０００２
【補正方法】変更
【補正の内容】
【０００２】
従来、合成短繊維用処理剤として、有機リン酸エステルを必須成分として含有するものが用いられている（例えば、特許文献１及び２参照）。しかし、これら従来の合成短繊維用処理剤には、これらに含まれる有機リン酸エステルに起因して、環境水域の富栄養化を招き、水質を悪化させるという問題があることに加えて、乳液作製時の溶解性が悪いため均一な乳液の作製が難しく、また延伸工程にて乳液が泡立ち易く、更に延伸時に糸切れが発生し易いという問題がある。
【手続補正２】
【補正対象書類名】明細書
【補正対象項目名】０００３
【補正方法】変更
【補正の内容】
【０００３】
【特許文献１】特開２０１６−６５３２２号公報
【特許文献２】特開２０１２−２２９５０６号公報
【手続補正書】
【提出日】平成28年11月7日(2016.11.7)
【手続補正１】
【補正対象書類名】明細書
【補正対象項目名】全文
【補正方法】変更
【補正の内容】
【発明の詳細な説明】
【技術分野】
【０００１】
本発明は、合成短繊維用処理剤、ポリエステル系短繊維及びポリエステル系短繊維の製造方法に関する。
【背景技術】
【０００２】
従来、合成短繊維用処理剤として、有機リン酸エステルを必須成分として含有するものが用いられている（例えば、特許文献１及び２参照）。しかし、これら従来の合成短繊維用処理剤には、これらに含まれる有機リン酸エステルに起因して、環境水域の富栄養化を招き、水質を悪化させるという問題があることに加えて、乳液作製時の溶解性が悪いため均一な乳液の作製が難しく、また延伸工程にて乳液が泡立ち易く、更に延伸時に糸切れが発生し易いという問題がある。
【先行技術文献】
【特許文献】
【０００３】
【特許文献１】特開２０１６−６５３２２号公報
【特許文献２】特開２０１２−２２９５０６号公報
【発明の概要】
【発明が解決しようとする課題】
【０００４】
本発明が解決しようとする課題は、環境水域の保全を図りつつ、乳液作製時の溶解性が良好で、乳液の泡立ちが少なく、延伸時の糸切れの発生が少ない合成短繊維用処理剤、かかる合成短繊維用処理剤を用いたポリエステル系短繊維及びかかる合成短繊維用処理剤を用いるポリエステル系短繊維の製造方法を提供する処にある。
【課題を解決するための手段】
【０００５】
本発明者らは、前記の課題を解決するべく研究した結果、特定のグリセライド誘導体及び特定の界面活性剤を特定割合で含有し、且つＰ元素の含有量が０．５質量％以下である合成短繊維用処理剤を用いることが正しく好適であることを見出した。
【０００６】
すなわち本発明は、下記のグリセライド誘導体を７０〜９９質量％及び下記の界面活性剤を１〜３０質量％（合計１００質量％）の割合で含有し、且つＰ元素の含有量が０．５質量％以下である合成短繊維用処理剤に係る。また本発明は、かかる合成短繊維用処理剤が付着しているポリエステル系短繊維及びかかるポリエステル系短繊維の製造方法に係る。
【０００７】
グリセライド誘導体：下記のグリセライド１モルに対しエチレンオキサイド又はエチレンオキサイドとプロピレンオキサイドとが、エチレンオキサイド／プロピレンオキサイド＝１０／９０〜１００／０（モル比）の割合で合計５〜６０モル付加している化合物
【０００８】
グリセライド：グリセリンと脂肪酸とのエステル化合物であり、該脂肪酸１分子中の全炭素数が８〜３２であり、該脂肪酸１分子中に含まれる不飽和結合の数が０〜３個であって、該脂肪酸１分子中に含まれる水酸基の数が０〜２個であるエステル化合物
【０００９】
界面活性剤：アニオン界面活性剤及び／又はカチオン界面活性剤
【００１０】
先ず、本発明に係る合成短繊維用処理剤（以下、本発明の処理剤という）について説明する。本発明の処理剤は、前記のグリセライド誘導体及び前記の界面活性剤を含有し、且つＰ元素の含有量が０．５質量％以下のものである。
【００１１】
本発明の処理剤において、Ｐ元素の含有量は、ＩＣＰ発光分析測定法により測定して求めることができる。
【００１２】
本発明の処理剤に供するグリセライド誘導体は、グリセライド１モルに対しエチレンオキサイド又はエチレンオキサイドとプロピレンオキサイドとが、エチレンオキサイド／プロピレンオキサイド＝１０／９０〜１００／０（モル比）の割合で合計５〜６０モル付加している化合物である。エチレンオキサイド／プロピレンオキサイドのモル比率は前記の範囲内であればよいが、４５／６５〜１００／０（モル比）のものが好ましい。付加形態には特に制限はなく、ブロック付加、ランダム付加のいずれでもよい。また製造方法は特に限定されるものではない。
【００１３】
グリセライドは、グリセリンと脂肪酸とのエステル化合物であり、該脂肪酸１分子中の全炭素数が８〜３２であり、該脂肪酸１分子中に含まれる不飽和結合の数が０〜３個であって、該脂肪酸１分子中に含まれる水酸基の数が０〜２個であるエステル化合物である。グリセライドを形成することとなる脂肪酸としては、ラウリン酸、ミリスチン酸、パルミチン酸、ステアリン酸、アラキジン酸、ベヘン酸、リグノセリン酸、セロチン酸、モンタン酸、メリシン酸、パルミトレイン酸、オレイン酸、エルカ酸、リノール酸、リノレン酸、リシノレイン酸等が挙げられるが、なかでもミリスチン酸、パルミチン酸、ステアリン酸、アラキジン酸、ベヘン酸、リグノセリン酸、パルミトレイン酸、オレイン酸、エルカ酸、リノール酸、リノレン酸、リシノレイン酸等の該脂肪酸１分子中の全炭素数が１４〜２４であり、該脂肪酸１分子中に含まれる不飽和結合の数が０〜１個であって、該脂肪酸１分子中に含まれる水酸基の数が０〜１個であるものが好ましい。
【００１４】
本発明の処理剤は、更にアニオン界面活性剤及び／又はカチオン界面活性剤を含有し、グリセライド誘導体を７０〜９９質量％及びかかる界面活性剤を１〜３０質量％（合計１００質量％）の割合で含有して成るものであるが、界面活性剤がスルホン酸アルカリ金属塩及び／又は脂肪酸アルカリ金属塩であるものが好ましい。
【００１５】
具体的にアニオン界面活性剤としては、ドデシルスルホン酸ナトリウム、ドデシルベンゼンスルホン酸ナトリウム、ラウリン酸カリウム、オレイン酸カリウム、ドデセニルコハク酸カリウム等が挙げられ、またカチオン界面活性剤としては、ラウリルトリメチルアンモニウムクロライド、セチルトリメチルアンモニウムクロライド、ステアリルトリメチルアンモニウムクロライド、ベヘニルトリメチルアンモニウムクロライド、ジデシルジメチルアンモニウムクロライド等が挙げられる。
【００１６】
次に本発明に係るポリエステル系短繊維（以下、本発明の短繊維という）について説明する。本発明の短繊維は、本発明の処理剤が付着しているポリエステル系短繊維である。本発明の短繊維としては、いずれも本発明の処理剤が付着しているポリエチレンテレフタレート短繊維、ポリトリメチレンテレフタレート短繊維等のポリエステル系短繊維が挙げられるが、なかでもポリエチレンテレフタレート短繊維が好ましい。
【００１７】
最後に本発明に係るポリエステル系短繊維の製造方法（以下、本発明の製造方法という）について説明する。本発明の製造方法は、本発明の処理剤を紡糸工程及び／又は延伸工程でポリエステル系繊維に対し０．０１〜０．５質量％の割合で付着させ、延伸工程の後で該ポリエステル系繊維を裁断してポリエステル系短繊維を得るポリエステル系短繊維の製造方法である。本発明の処理剤を付与する工程は、紡糸工程及び／又は延伸工程であるが、紡糸工程で付着させるのが好ましい。給油方法は、浸漬給油法、スプレー給油法、ローラー給油法、計量ポンプを用いたガイド給油法等のいずれでもよいが、浸漬給油法、スプレー給油法又はローラー給油法が好ましい。
【発明の効果】
【００１８】
本発明によると、環境水域の保全を図りつつ、乳液作製時の溶解性が良好で、乳液の泡立ちが少なく、延伸時の糸切れの発生が少ないという効果がある。
【実施例】
【００１９】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００２０】
試験区分１（グリセライド誘導体の合成）
・グリセライド誘導体（Ｇ−１）の合成
硬化ヒマシ油５００部及びフレーク状の水酸化カリウム３部を２Ｌオートクレーブ容器に仕込み、反応系内の窒素置換を行なった。次に反応系を１５５℃に加温して、エチレンオキサイド２６３部及びプロピレンオキサイド３３７部をランダムで徐々に圧入し、圧入終了後、１５５℃にて１時間熟成を行なった。熟成後、９０℃まで反応系を冷却し、８５％リン酸４部を加えて中和した。最後に濾過機にて濾過を行ない、実施例１のグリセライド誘導体（Ｇ−１）１１００部を得た。
【００２１】
・グリセライド誘導体（Ｇ−２〜Ｇ−９及びＧｒ−１〜Ｇｒ−３）の合成
グリセライド誘導体（Ｇ−１）の場合と同様にして、但し用いる原料の種類や仕込み量、またエチレンオキサイドやプロピレンオキサイドの仕込み量を変え、表１に記載のグリセライド誘導体（Ｇ−２〜Ｇ−９及びＧｒ−１〜Ｇｒ−３）を合成した。
【００２２】
【表１】
2018003174.tif 000005
【００２３】
表１において、
Ａｌ−１：グリセリン
Ａｌｒ−１：エチレングリコール
Ｆａ−１：１２-ヒドロキシステアリン酸
Ｆａ−２：リシノール酸
Ｆａ−３：オレイン酸
Ｆａ−４：リノール酸
Ｆａ−５：パルミチン酸
Ｆａ−６：ベヘニン酸
Ｆａｒ−１：テトラコンタン酸
ＥＯ：エチレンオキサイド
ＰＯ：プロピレンオキサイド
【００２４】
試験区分２（合成短繊維用処理剤の調製）
・実施例１
グリセライド誘導体（Ｇ−１）８０部及びドデシルスルホン酸ナトリウム（Ａ−１）を有効成分で１０部及びオレイン酸カリウム（Ａ−２）を有効成分で１０部、以上をビーカーへ入れ、更に有効成分が８０％になるようにイオン交換水を加え、プロペラで全体が均一になるまで撹拌し、実施例１の合成繊維用処理剤の水性液を調製した。
【００２５】
・実施例２〜１３、参考例１４〜１８及び比較例１〜５
実施例１の場合と同様にして、但し用いる原料や仕込み量を変え、表２に記載した実施例２〜１３、参考例１４〜１８及び比較例１〜５の合成短繊維用処理剤を調整した。
【００２６】
試験区分３（Ｐ元素濃度の測定方法）
Ｐ元素濃度の測定には、ＩＣＰ発光分析を用いた。具体的には、試験区分２で調製した合成繊維用処理剤を有効成分換算で０．１ｇ正確に量りとり、蒸留水で希釈して全重量を１００ｇとし、この希釈液をＩＣＰ発光分析に供した。定量は濃度既知の市販の標準サンプルとの強度値を比較することにより処理剤中に含まれるＰ元素濃度を求めた。
【００２７】
【表２】
2018003174.tif 000006
【００２８】
表２において、
Ｇ−１〜Ｇ−９，Ｇｒ−１〜Ｇｒ−３：試験区分１で合成したグリセライド誘導体等
Ａ−１：ドデシルスルホン酸ナトリウム
Ａ−２：オレイン酸カリウム
Ａ−３：ドデスルベンゼンスルホン酸ナトリウム
Ａ−４：ドデセニルコハク酸カリウム
Ｂ−１：ラウリルトリメチルアンモニウムクロライド
Ｃ−１：ドデシルアルコールエトキシレート（ｎ＝１０）
Ｒａ−１：ステアリルリン酸カリウム
【００２９】
試験区分４（合成短繊維用処理剤の評価）
・延伸時糸切れ防止性の評価
試験区分２で調整した各例の合成短繊維用処理剤の延伸時糸切れ防止性を評価する指標として、下記の振り子評価及び濡れ評価を用いた。
【００３０】
・振り子評価
各例の合成短繊維用処理剤を５％水溶液に希釈し、曽田式振り子型摩擦試験機（神鋼造機社製）に供して、接触面最大応力１１１ｋｇ／ｍｍ２、測定温度８０℃での摩擦係数を測定し、次の基準で評価した。
【００３１】
評価基準
◎：摩擦係数が０．１２０未満
○：摩擦係数が０．１２０以上０．１８０未満
×：摩擦係数が０．１８０以上
【００３２】
・濡れ評価
各例の合成短繊維処理剤を１％水溶液に希釈し、垂直板法表面張力測定装置（協和界面科学社製のＫＹＯＷＡ  ＣＢＶＰ  ＳＵＲＦＡＣＥ  ＴＥＮＳＩＯＮＭＥＴＥＲ）に供して、２０℃における静的表面張力を測定するという操作を５回行ない、その平均値を算出し、次の基準で評価した。
【００３３】
評価基準
◎：静的表面張力が３５．０ｍＮ／ｍ未満
○：静的表面張力が３５．０ｍＮ／ｍ以上５０．０ｍＮ／ｍ未満
×：静的表面張力が５０．０ｍＮ／ｍ以上
【００３４】
・泡立ちの評価
各例の合成短繊維処理剤を１％水溶液に希釈し、試験管に入れて１０秒間で２０回激しく振とうさせ、泡を目視判定し、次の基準で評価した。
【００３５】
評価基準
◎：殆ど泡が立たず、僅かな泡も直ちに消失する
○：少し泡がたつが、泡は徐々に消失する
×：泡立ちは激しいが、泡は徐々に消失する
××：泡立ちが激しく、泡切れも悪い
【００３６】
・乳液溶解性の評価
３０℃のイオン交換水をプロペラにて１５０ｒｐｍで撹拌下に各例の合成短繊維用処理剤を有効成分で５％の濃度になるように徐々に加えて溶解させた。この時の溶解性を目視にて観察し、次の基準で評価した。
【００３７】
評価基準
○：容易に溶解する
×：なかなか溶解しないが、時間を掛ければ溶解する
【００３８】
【表３】
2018003174.tif 000007
【００３９】
表３の結果からも明らかなように、本発明によれば、環境水域の保全を図りつつ、乳液作成時の溶解性が良好で、乳液の泡立ちが少なく、延伸時の糸切れの発生が少ないという効果がある。
【手続補正２】
【補正対象書類名】特許請求の範囲
【補正対象項目名】全文
【補正方法】変更
【補正の内容】
【特許請求の範囲】
【請求項１】
下記のグリセライド誘導体を７０〜９９質量％及び下記の界面活性剤を１〜３０質量％（合計１００質量％）の割合で含有し、且つＰ元素の含有量が０．５質量％以下であることを特徴とする合成短繊維用処理剤。
グリセライド誘導体：下記のグリセライド１モルに対しエチレンオキサイド又はエチレンオキサイドとプロピレンオキサイドとが、エチレンオキサイド／プロピレンオキサイド＝１０／９０〜１００／０（モル比）の割合で合計５〜６０モル付加している化合物
グリセライド：グリセリンと脂肪酸とのエステル化合物であり、該脂肪酸１分子中の全炭素数が８〜３２であり、該脂肪酸１分子中に含まれる不飽和結合の数が０〜３個であって、該脂肪酸１分子中に含まれる水酸基の数が０〜２個であるエステル化合物
界面活性剤：アニオン界面活性剤及び／又はカチオン界面活性剤
【請求項２】
界面活性剤が、スルホン酸アルカリ金属塩及び／又は脂肪酸アルカリ金属塩である請求項１記載の合成短繊維用処理剤。
【請求項３】
請求項１又は２記載の合成短繊維用処理剤が付着していることを特徴とするポリエステル系短繊維。
【請求項４】
請求項１又は２記載の合成短繊維用処理剤を紡糸工程及び／又は延伸工程でポリエステル系繊維に対し０．０１〜０．５質量％の割合で付着させ、延伸工程の後で該ポリエステル系繊維を裁断してポリエステル系短繊維を得ることを特徴とするポリエステル系短繊維の製造方法。